전이 금속 산화물 - 실리콘 나노 시트 복합체 들 의 합성 을 위해 , 전이 금속 ( Co , Fe ) 질산염 및 실리콘 분말 을 각각 전이 금속 전구체 와 실리콘 의 전구체 로서 사용 하 였 다 . 상기 전이 금속 산화물 - 실리콘 나노 시트 복합체 들 의 이차원 나노 시트 들 을 이전 에 보 고 된 것 으로부터 수정 된 2 단계 열처리 를 통해 글루코오스 및 우 레아 를 사용 하 여 합성 하 였 다 . 상기 실리콘 전구체 를 물 / 에탄올 ( 부피 / 부피 = 1 / 1 ) 의 60 mL 용매 에 분산 시킨 다음 , 0 . 5 시간 동안 교반 하 였 다 . 그 다음 , Fe 2 + 전구체 및 Co 3 + 전구체 를 연속 적 으로 교반 하 면서 첨가 하 였 다 . 1 시간 동안 보관 한 후 , 글루코오스 5 . 0 g 및 우 레아 1 . 0 g 을 첨가 하 고 0 . 5 시간 동안 계속 교반 하 였 다 . 상기 수득 된 전구체 들 을 고체 의 색 이 흑색 으로 변할 때 까지 6 시간 동안 150 ℃ 에서 1 차 열처리 하 였 다 . 마지막 으로 , 상기 흑색 고체 를 회수 하 여 6 시간 동안 600 ℃ 에서 2 차 열처리 하 였 다 . Co : Fe : Si 몰 비 가 각각 1 : 0 : 12 , 0 : 1 : 12 , 및 0 . 5 : 0 . 5 : 12 인 여러 개 의 CS - 12 , FS - 12 , 및 CFS - 12 나노 시트 복합체 를 합성 하 여 그것 들 의 물리 화학 적 성질 에 관한 화학 적 조성 의 효과 를 조사 하 였 다 . 또한 , 각각 0 . 5 : 0 . 5 : 6 , 0 . 5 : 0 . 5 : 18 , 및 0 . 33 : 0 . 67 : 12 의 상이 한 Co : Fe : Si 몰 비 를 갖 는 CFS - 6 , CFS - 18 , 및 CFS - 12 - 1 : 2 나노 시트 복합체 를 기준 으로서 제조 하 여 화학 조성 의 효과 를 조사 하 였 다 . 기준 으로서 , 실리콘 , Co 3 O 4 , Fe 3 O 4 , 및 CoFe 2 O 4 의 단일 상 나노 시트 들 도 동일 한 합성 과정 으로 제조 하 였 다 . 또한 , Co 3 O 4 / Fe 3 O 4 / CoFe 2 O 4 및 Si 를 1 : 12 의 몰 비 로 혼합 함 으로써 전이 금속 산화물 과 원소 상태 실리콘 의 물리 적 혼합물 을 제조 하 였 다 .